(57)【要約】      （修正有）【課題】低ノイズで良好な信号再生特性を有する垂直磁気記録媒体の製造に適する基板およびその製造方法を提供すること。【解決手段】非磁性基板１１上に無電解メッキ法で軟磁性裏打ち層１２を形成する。メッキ成膜された軟磁性裏打ち層には、熱処理温度が１５０℃以上３５０℃以下、基板への印加磁場強度が５０エルステッド（Ｏｅ）以上、処理時間が５分乃至１０時間の範囲で条件選択されて磁場中熱処理が施される。この磁場中熱処理により、軟磁性膜の面内径方向の磁化飽和磁場強度（Ｈd）と面内周方向の磁化飽和磁場強度（Ｈc）との差（δＨ＝Ｈd−Ｈc）が絶対値で５エルステッド（Ｏｅ）以上の磁気的異方性であって、基板中心軸に対する対称性を有する磁気的異方性が付与される。このような磁気的異方性をもつ軟磁性裏打ち層はノイズ低減に効果的であり、しかも、磁気的異方性の程度の制御性や再現性が高い。【選択図】図２
2007272999.tif 000002
【特許請求の範囲】
【請求項１】
直径９０ｍｍ以下の円板形状を有する非磁性基板と、該基板の主面上に設けられた軟磁性裏打ち層とを備え、
前記軟磁性裏打ち層は、ＣｏとＮｉとＦｅからなる群から選択される少なくとも２種の元素を主成分とするメッキ層であり、
前記メッキ層は、成膜後の磁場中熱処理により付与された磁気的異方性を有し、該磁気的異方性が、面内径方向の磁化飽和磁場強度（Ｈd）と面内周方向の磁化飽和磁場強度（Ｈc）との差（δＨ＝Ｈd−Ｈc）が絶対値で５エルステッド（Ｏｅ）以上、且つ、基板中心軸に対する対称性を有していることを特徴とする磁気記録媒体用基板。
【請求項２】
前記メッキ層は、ＢとＣとＰとＳからなる群から選択される少なくとも１種の元素を含有することを特徴とする請求項１に記載の磁気記録媒体用基板。
【請求項３】
前記非磁性基板はシリコンウエーハであり、前記基板主面と前記メッキ層との間に、ＮｉまたはＮｉＰの下地メッキ層を備えていることを特徴とする請求項１又は２に記載の磁気記録媒体用基板。
【請求項４】
請求項１乃至３の何れか１項に記載の磁気記録媒体用基板の軟磁性裏打ち層上に磁気記録層が設けられている磁気記録媒体。
【請求項５】
直径９０ｍｍ以下の円板形状を有する非磁性基板の主面上に軟磁性膜を形成する無電解メッキ工程と、該無電解メッキ工程で成膜された軟磁性膜に磁場中熱処理を施す工程とを備え、
前記無電解メッキ工程は、ＣｏとＮｉとＦｅからなる群から選択される少なくとも２種の金属イオンを含有するメッキ浴中に前記基板を浸漬させて前記軟磁性膜のメッキ成膜が実行され、
前記磁場中熱処理工程は、前記軟磁性膜の面内径方向の磁化飽和磁場強度（Ｈd）と面内周方向の磁化飽和磁場強度（Ｈc）との差（δＨ＝Ｈd−Ｈc）が絶対値で５エルステッド（Ｏｅ）以上の磁気的異方性であって、該磁気的異方性が基板中心軸に対する対称性を有するように実行されることを特徴とする磁気記録媒体用基板の製造方法。
【請求項６】
前記磁場中熱処理は、熱処理温度が１５０℃以上３５０℃以下、前記基板に印加される磁場強度が５０エルステッド（Ｏｅ）以上、処理時間が５分乃至１０時間の範囲で選択されて実行されることを特徴とする請求項５に記載の磁気記録媒体用基板の製造方法。
【請求項７】
前記磁場中熱処理は、前記軟磁性膜面上への磁場印加面積が当該軟磁性膜の面積の１／２０以上を確保可能な磁場印加手段を用い、前記非磁性基板と前記磁場印加手段の少なくとも一方を前記基板中心軸を中心に回転させながら磁場印加が実行されることを特徴とする請求項５又は６に記載の磁気記録媒体用基板の製造方法。
【請求項８】
前記基板としてシリコンウエーハが選択され、前記無電解メッキ工程に先立ち、
Ｎｉイオンを含有するメッキ浴もしくはＮｉイオンを含有する浴に燐系還元剤を添加したメッキ浴中に前記シリコンウエーハを浸漬させてＮｉまたはＮｉＰの下地メッキ層を成膜する工程を備えていることを特徴とする請求項５乃至７の何れか１項に記載の磁気記録媒体用基板の製造方法。
【請求項９】
前記下地メッキ層の成膜工程に先立ち、前記シリコンウエーハ表面上の酸化膜を除去する基板表面処理工程を備えていることを特徴とする請求項８に記載の磁気記録媒体用基板の製造方法。
【請求項１０】
前記軟磁性膜のメッキ成膜後に、該軟磁性膜の膜厚および表面平坦性を制御するための研磨工程を備えていることを特徴とする請求項５乃至９の何れか１項に記載の磁気記録媒体用基板の製造方法。
【発明の詳細な説明】
【技術分野】
【０００１】
本発明は、磁気記録媒体用基板およびその製造方法ならびに磁気記録媒体に関し、より詳細には、低ノイズで良好な信号再生特性を有する垂直磁気記録媒体の製造に適する基板およびその製造方法に関する。
【背景技術】
【０００２】
情報記録の技術分野において、文字や画像あるいは楽曲といった情報を磁気的に読み込み・書き出しする手段であるハードディスク装置は、パーソナルコンピュータをはじめとする電子機器の一次外部記録装置や内蔵型記録手段として必須のものとなっている。このようなハードディスク装置には磁気記録媒体としてハードディスクが内蔵されているが、従来のハードディスクには、磁気情報をディスク面内に水平に書き込むいわゆる「面内磁気記録方式（水平磁気記録方式）」が採用されていた。
【０００３】
図１は、水平磁気記録方式のハードディスクの一般的な積層構造を説明するための断面概略図で、非磁性の基板１上に、スパッタリング法で成膜された非磁性のＣｒ系下地層２、磁気記録層３および保護膜としてのカーボン層４が順次積層され、このカーボン層４の表面に液体潤滑剤を塗布して形成された液体潤滑層５が形成されている。これら各層の厚みは高々２０ｎｍ前後であり、全ての成膜はマグネトロンスパッタリング法などのドライプロセスで実行されるのが一般的である（例えば、特許文献１参照）。そして、磁気記録層３はＣｏＮｉＣｒやＣｏＣｒＰｔ等の一軸結晶磁気異方性のＣｏ合金とされ、このＣｏ合金の結晶粒がディスク面と水平に磁化されて情報が記録されることとなる。
【０００４】
しかしながら、このような水平磁気記録方式では、記録密度を高めるために個々の結晶粒（磁区）のサイズを小さくすると、隣接した磁区のＮ極同士およびＳ極同士が反発し合って磁化の打ち消し合いが生じるために高記録密度化のためには磁気記録層の厚みを薄くして結晶粒の垂直方向のサイズを小さくする必要があること、また、結晶粒の微細化（小体積化）が進むと熱エネルギによって結晶粒の磁化方向が乱されてデータが消失するという「熱揺らぎ」の現象が生じることなどの問題点が指摘され、高記録密度化への限界が認識されるようになった。
【０００５】
このような問題に鑑みて検討されるようになったのが「垂直磁気記録方式」である。この記録方式では、磁気記録層はディスク表面に対して垂直に磁化されるため、Ｎ極とＳ極が交互に束ねられてビット配置され、磁区のＮ極とＳ極は隣接しあって相互に磁化を強めることとなる結果、ビット内における自己減磁場（反磁場）が少ないために磁化状態（磁気記録）の安定性が高くなる。また、垂直に磁化方向が記録される場合には、隣接ビットの反磁界が相互に強め合うように作用するので、水平磁気記録方式とは異なり、結晶粒の垂直方向のサイズを小さくする必要はなく、したがって磁気記録層の厚みを薄くする必要性もない。このため、結晶粒の水平方向のサイズを小さくしても、記録層厚を厚くして垂直方向を大きくとれば、全体としての結晶粒の体積が大きくなって「熱揺らぎ」の影響を小さくすることが可能である。
【０００６】
つまり、垂直磁気記録方式は、反磁場の軽減とＫuＶ値（Ｋuは磁気記録層の結晶磁気異方性エネルギ、Ｖは単位記録ビット体積を表す）を確保できるため、「熱揺らぎ」による磁化不安定性が低減され、記録密度の限界を大幅に拡大することが可能となる磁気記録方式であることから、超高密度記録を実現する方式として期待されている。
【０００７】
図２は、軟磁性裏打ち層（ＳＵＬ：Soft Under Layer）上に垂直磁気記録のための記録層を設けた「垂直二層式磁気記録媒体」としてのハードディスクの基本的な層構造を説明するための断面概略図で、非磁性の基板１１上に、軟磁性裏打ち層（ＳＵＬ）１２、磁気記録層１３、保護層１４、潤滑層１５が順次積層されている。ここで、軟磁性裏打ち層１２は、書き込み磁場の増大と磁気記録層１３の反磁場低減に有効に作用する層であり、パーマロイやＣｏＺｒＴａアモルファスなどが典型的に用いられる。また、磁気記録層１３としては、ＣｏＣｒ系合金、ＰｔＣｏ層とＰｄとＣｏの超薄膜を交互に数層積層させた多層膜、あるいは、ＳｍＣｏアモルフアス膜などが用いられる。
【０００８】
図２に示したように、垂直磁気記録方式のハードディスクでは、磁気記録層１３の下地として軟磁性裏打ち層１２が設けられ、その磁気的性質は「軟磁性」であり、層厚みは概ね１００ｎｍ〜５００ｎｍ程度とされる。この軟磁性裏打ち層１２は、書き込み磁場の増大効果と磁気記録膜の反磁場低減を図るためのもので、磁気記録層１３からの磁束の通り道であるとともに、記録ヘッドからの書き込み用磁束の通り道として機能する。つまり、軟磁性裏打ち層１２は、永久磁石磁気回路における鉄ヨークと同様の役割を果たす。このため、書き込み時における磁気的飽和の回避を目的として、磁気記録層１３の層厚に比較して厚く層厚設定される必要がある。
【０００９】
積層構成の観点からは、軟磁性裏打ち層１２は、図１で示した水平磁気記録方式のハードディスクで設けられる非磁性のＣｒ系下地層２に対応するものであるが、その成膜はＣｒ系下地層２の成膜に比較して容易ではない。
【００１０】
既に説明したように、水平磁気記録方式におけるハードディスクの各層の厚みはせいぜい２０ｎｍ前後であり、全てドライプロセス（主にマグネトロンスパッタ）で形成される（特許文献１参照）。垂直二層式記録媒体においても、磁気記録層１３と軟磁性裏打ち層１２をドライプロセスで形成する方法が種々検討されているが、ドライプロセスで軟磁性裏打ち層１２を形成する場合には、スパッタリング・ターゲットが飽和磁化の大きい強磁性体であること、しかも軟磁性裏打ち層１２の厚みとして１００ｎｍもしくはそれ以上のものが必要とされることなどの理由により、膜厚均一性や組成均一性、ターゲット寿命、プロセスの安定性、そして何よりも成膜速度の低さから、量産性や生産性の上で大きな問題を抱えている。
【００１１】
また、高記録密度化のためには、磁気ディスク表面を浮上する磁気ヘッドの浮上高さ（フライングハイト）を極力低くする必要があるが、ドライプロセスにより成膜された比較的厚い膜はその表面平滑性が劣化しがちでヘッドクラッシュの原因ともなってしまう。
【特許文献１】特開平５−１４３９７２号公報
【特許文献２】特開２００５−１０８４０７号公報
【特許文献３】特開２００５−２４０１６２号公報
【特許文献４】特開平６−８９４２２号公報
【特許文献５】特開２００１−２８４１５４号公報
【非特許文献１】近角聡信著「強磁性体の物理（下）」p.56〜106（裳華房、１９８４年）
【発明の開示】
【発明が解決しようとする課題】
【００１２】
このような理由により、厚膜化が容易でしかも研磨加工が可能なメッキ法で、軟磁性裏打ち層１２を形成する試みが検討されている。
【００１３】
しかし、軟磁性層をメッキ法により成膜した場合、軟磁性層を構成するメッキ膜面内の数ｍｍから数ｃｍの範囲にわたって特定の方向に磁性を帯びた磁区が多数発生し、それら磁区の界面には磁壁が発生する。このような磁壁を有する軟磁性層を、垂直二層式磁気記録媒体用の軟磁性裏打ち層として用いた場合には、磁壁部分より発生する漏れ磁界によってスパイクノイズやマイクロスパイクノイズと呼ばれる孤立パルスノイズが発生し、信号再生特性が大きく損なわれる可能性が有る。
【００１４】
そこで、簡便な方法にて優れた特性を有する垂直二層式磁気記録媒体を得るべく、メッキ法により軟磁性裏打ち層を形成するための成膜条件、ならびに、軟磁性裏打ち層として適した軟磁性膜の種類について研究が重ねられ、磁気記録媒体を形成する基板上に無電解メッキ法にてＣｏ、Ｎｉ、Ｆｅの群から選択される２種以上の金属からなる合金からなり、層と平行な面における保磁力が２０エルステッド（Ｏｅ）未満、かつ、飽和磁化と残留磁化の比率が４：１から４：３の範囲の磁気的異方性を有する軟磁性膜を裏打ち層として用いると、軟磁性膜中での磁壁の発生が抑制されてノイズの低減に有効であることが見出された（特許文献２）。
【００１５】
特許文献２に開示されたメッキ成膜方法は、軟磁性膜のメッキ成膜速度、および、軟磁性膜のメッキ成膜速度とメッキ基板表面のメッキ液速度の比率を制御し、かつ、メッキ液中で基板を自公転させながら成膜することで軟磁性膜の構造を制御するというものである。
【００１６】
しかしながら、特許文献２に記載された条件設定により、何故、上記のような磁気的異方性を有する軟磁性膜が得られるのかについてのメカニズムは必ずしも明らかではない。そのため、この成膜法によって軟磁性膜の磁気的異方性の程度を制御したり所定の磁気的異方性を高い再現性で得ることは容易ではない。
【００１７】
ところで、軟磁性膜を成膜した後に磁場中で熱処理すると、当該軟磁性膜に磁気的異方性を付与することができることは従来から知られており、この手法で与えられる磁気的異方性は磁場の印加方向となるため、制御性も高い。このような理由から、スピンバルブ構造を有するＧＭＲヘッドやＴＭＲヘッドに磁気的異方性を与える手法のひとつとして、一定方向に磁場を発生させた環境下で軟磁性膜を熱処理するという方法が広く用いられるようになってきている（例えば、特許文献３の段落［００３０］を参照）。
【００１８】
このような磁場中熱処理で得られる軟磁性膜の磁気的異方性は磁場印加方向に限られるが、垂直二層式磁気記録媒体の軟磁性裏打ち層としての膜とするためには、基板面内の径方向もしくは周方向に磁気的異方性をもち、かつ、その磁気的異方性が基板中心軸に対して対称性を有するものであることが求められる。このような理由から、従来の磁場中熱処理の手法によって、垂直二層式磁気記録媒体の軟磁性裏打ち層として適する磁気的異方性の軟磁性膜を得たとの報告はなされていない。
【００１９】
例えば、特許文献４および５には、磁場中メッキを行った異方性軟磁性膜ＣｏＦｅＮｉ膜の磁気困難軸方向に磁場を印加しながら熱処理することにより該軟磁性膜の異方性方向が磁場熱処理方向に変化するとともに透磁率が上昇すること、および、電気メッキ軟磁性膜ＣｏＦｅＮｉ膜に膜面内方向に磁場印加して回転しながら熱処理するという手法を採用した磁性膜の製造方法が開示されている。これら特許文献４および５に開示された発明は、磁場中回転により（実質的には回転磁場を印加したことと等価になる）、該軟磁性膜の異方性を乱して磁気的には等方的で軟磁気特性を改善して、磁気ヘッドコア材として用いようとするものである。
【００２０】
また、非特許文献１にもあるように、磁場中熱処理により磁場印加方向に異方性を付与したり、回転磁場を印加して磁気的に等方性とし、軟磁気特性を改良できることは、誘導磁気異方性としてよく知られている。
【００２１】
しかし、垂直用磁気メディアに用いるため、軟磁性裏打ち膜に磁場中熱処理により径方向もしくは周方向に概ね軸対称な異方性を付与する手法についての報告はこれまでなされた例がなく、知られていない。
【００２２】
本発明は、このような問題に鑑みてなされたもので、その目的とするところは、メッキ法により成膜された軟磁性膜に面内の径方向もしくは周方向の磁気的異方性をもたせ、かつ、その磁気的異方性が基板中心軸に対して対称性を有するものとし、これにより、低ノイズで良好な信号生成特性を有する垂直磁気記録媒体の製造に適する基板を提供することを目的とする。
【課題を解決するための手段】
【００２３】
本発明は、かかる課題を解決するために、請求項１に記載の発明は、磁気記録媒体用基板であって、直径９０ｍｍ以下の円板形状を有する非磁性基板と該基板の主面上に設けられた軟磁性裏打ち層とを備え、前記軟磁性裏打ち層はＣｏとＮｉとＦｅからなる群から選択される少なくとも２種の元素を主成分とするメッキ層であり、前記メッキ層は成膜後の磁場中熱処理により付与された磁気的異方性を有し、該磁気的異方性が面内径方向の磁化飽和磁場強度（Ｈd）と面内周方向の磁化飽和磁場強度（Ｈc）との差（δＨ＝Ｈd−Ｈc）が絶対値で５エルステッド（Ｏｅ）以上、且つ、基板中心軸に対する対称性を有していることを特徴とする。
【００２４】
請求項２に記載の発明は、請求項１に記載の磁気記録媒体用基板において、前記メッキ層は、ＢとＣとＰとＳからなる群から選択される少なくとも１種の元素を含有することを特徴とする。
【００２５】
請求項３に記載の発明は、請求項１又は２に記載の磁気記録媒体用基板において、前記非磁性基板はシリコンウエーハであり、前記基板主面と前記メッキ層との間に、ＮｉまたはＮｉＰの下地メッキ層を備えていることを特徴とする。
【００２６】
請求項４に記載の発明は、磁気記録媒体であって、請求項１乃至３の何れか１項に記載の磁気記録媒体用基板の軟磁性裏打ち層上に磁気記録層が設けられていることを特徴とする。
【００２７】
請求項５に記載の発明は、磁気記録媒体用基板の製造方法であって、直径９０ｍｍ以下の円板形状を有する非磁性基板の主面上に軟磁性膜を形成する無電解メッキ工程と、該無電解メッキ工程で成膜された軟磁性膜に磁場中熱処理を施す工程とを備え、前記無電解メッキ工程は、ＣｏとＮｉとＦｅからなる群から選択される少なくとも２種の金属イオンを含有するメッキ浴中に前記基板を浸漬させて前記軟磁性膜のメッキ成膜が実行され、前記磁場中熱処理工程は、前記軟磁性膜の面内径方向の磁化飽和磁場強度（Ｈd）と面内周方向の磁化飽和磁場強度（Ｈc）との差（δＨ＝Ｈd−Ｈc）が絶対値で５エルステッド（Ｏｅ）以上の磁気的異方性であって、該磁気的異方性が基板中心軸に対する対称性を有するように実行されることを特徴とする。
【００２８】
請求項６に記載の発明は、請求項５に記載の磁気記録媒体用基板の製造方法において、前記磁場中熱処理は、熱処理温度が１５０℃以上３５０℃以下、前記基板に印加される磁場強度が５０エルステッド（Ｏｅ）以上、処理時間が５分乃至１０時間の範囲で選択されて実行されることを特徴とする。
【００２９】
請求項７に記載の発明は、請求項５又は６に記載の磁気記録媒体用基板の製造方法において、前記磁場中熱処理は、前記軟磁性膜面上への磁場印加面積が当該軟磁性膜の面積の１／２０以上を確保可能な磁場印加手段を用い、前記非磁性基板と前記磁場印加手段の少なくとも一方を前記基板中心軸を中心に回転させながら磁場印加が実行されることを特徴とする。
【００３０】
請求項８に記載の発明は、請求項５乃至７の何れか１項に記載の磁気記録媒体用基板の製造方法において、前記基板としてシリコンウエーハが選択され、前記無電解メッキ工程に先立ち、Ｎｉイオンを含有するメッキ浴もしくはＮｉイオンを含有する浴に燐系還元剤を添加したメッキ浴中に前記シリコンウエーハを浸漬させてＮｉまたはＮｉＰの下地メッキ層を成膜する工程を備えていることを特徴とする。
【００３１】
請求項９に記載の発明は、請求項８に記載の磁気記録媒体用基板の製造方法において、前記下地メッキ層の成膜工程に先立ち、前記シリコンウエーハ表面上の酸化膜を除去する基板表面処理工程を備えていることを特徴とする。
【００３２】
請求項１０に記載の発明は、請求項５乃至９の何れか１項に記載の磁気記録媒体用基板の製造方法において、前記軟磁性膜のメッキ成膜後に、該軟磁性膜の膜厚および表面平坦性を制御するための研磨工程を備えていることを特徴とする。
【発明の効果】
【００３３】
本発明によれば、メッキ法により成膜された軟磁性膜に面内の径方向もしくは周方向の磁気的異方性をもたせ、かつ、その磁気的異方性が基板中心軸に対して対称性を有するものとすることが可能となるので、軟磁性裏打ち層内での磁壁発生が抑制される。しかも、磁気的異方性の程度の制御性や再現性が高い。そして、このような軟磁性裏打ち層を備えることで、低ノイズで良好な信号生成特性を有する垂直磁気記録媒体の製造に適する基板の提供が可能となる。
【００３４】
このため、上記軟磁性裏打ち層上に垂直磁気記録用磁性膜を設けたハードディスクは、ヘッド磁束の増大により良好な書き込み特性を有する高記録密度の磁気記録媒体が得られる。
【００３５】
また、本発明の磁気記録媒体用基板は、軟磁性裏打ち層が湿式の無電解メッキにより成膜されるものであるため、蒸着法等によるドライプロセス成膜に比較して製造プロセスが大幅に簡便化され、かつ、生産性にも優れている。
【００３６】
既に触れた特許文献３に記載の磁場中熱処理によって付与される磁気的異方性の方向は軟磁性膜の特定の一方向のみであり基板中心軸に対して対称な異方性化の付与は実現されていないのに対し、本発明では、基板中心軸に対して対称で、且つ、基板周方向或いは径方向の異方性選択が自由（任意）であるという利点がある。
【発明を実施するための最良の形態】
【００３７】
以下に、図面を参照して本発明を実施するための形態について詳細に説明する。
【００３８】
本発明の磁気記録媒体用基板は垂直磁気記録用のもので、軟磁性裏打ち層上に磁気記録層を形成することで、垂直二層式磁気記録媒体としてのハードディスクが得られる。すなわち、本発明の磁気記録媒体用基板は、図２に示したように、非磁性の基板１１上に無電解メッキにより成膜された軟磁性裏打ち層１２が設けられている。そして、この軟磁性裏打ち層１２上に垂直磁気記録用の磁気記録層１３を形成し、さらに、保護層１４および潤滑層１５を順次積層することで、本発明の磁気記録媒体が得られる。なお、図３に示したように、非磁性基板１１としてＳｉ基板を用いる場合には、軟磁性裏打ち層１２との間に、該基板との密着性を確保するためのＮｉやＮｉＰの核付け膜１６をメッキ成膜で設けることができる。
【００３９】
以下に、各層ごとの構成を順次説明する。
【００４０】
非磁性基板１１：本発明の磁気記録媒体用基板に用いられる非磁性基板としては、従来から磁気記録媒体の製造に用いられているアルミ基板にＮｉ−Ｐ無電解メッキを施した基板やガラス基板の他、Ｓｉ基板を用いることができる。なお、ガラス基板を用いる場合には、スパッタ法などにより予め導電性の膜を付与することが必要である。
【００４１】
また、Ｓｉ基板は必ずしも単結晶基板である必要はないが、単結晶Ｓｉ基板を用いると表面の原子配列が面内で一様でありメッキ工程における表面化学的状態や表面電位状態も面内で均質となるという利点がある。つまり、非磁性基板１１として単結晶Ｓｉ基板を用いると、後述するＮｉやＮｉＰの核付け膜１６を成膜する際に単結晶Ｓｉ基板上への直接置換メッキが可能であり、しかも、単結晶Ｓｉの極めて均質で高品質な結晶性故に、メッキの不均一に起因する磁気的な不均一を抑制できるという利点がある。
【００４２】
以下の説明では、非磁性基板１１は単結晶Ｓｉ基板であるものとして説明する。
【００４３】
単結晶Ｓｉ基板は、ＣＺ（チョコラルスキー）法あるいはＦＺ（フローティングゾーン）法により結晶育成されたものが容易に入手可能である。Ｓｉ基板の面方位には特別な制限はなく、（１００）、（１１０）あるいは（１１１）などの任意の面方位であってよい。また、Ｓｉ基板中に含まれる不純物レベルは半導体素子製造用基板として用いる場合のような厳しい制限はなく、Ｓｉとの原子比で１０％程度（〜１０22ａｔｏｍｓ／ｃｍ3）の不純物（ドナーやアクセプターあるいは酸素、炭素、窒素といった軽元素など）を含んでいても差し支えない。
【００４４】
なお、非磁性基板１１が単結晶Ｓｉ基板であるか否かを問わず、本発明においてはその基板直径は９０ｍｍ以下とされる。これは、後述の軟磁性裏打ち層１２の無電解メッキ成膜工程において、基板面上に均質なメッキ液の流れを形成するためである。この点は後述する。
【００４５】
Ｓｉ基板の表面処理：上述したように、本発明の非磁性基板１１としてＳｉ基板を用いる場合には、Ｓｉ基板１１と軟磁性裏打ち層１２との間に下地メッキ層としての核付け膜１６を設ける。このため、核付け膜１６のメッキ成膜に先立ち、Ｓｉ基板１１の表面活性化処理が施される。この表面活性化処理により、その後の核付け膜の置換メッキが容易化されて膜の密着性が高まる。
【００４６】
この表面活性化処理は、Ｓｉ基板１１の表面に自然形成された酸化膜の除去が主たるものであるが、この処理の過程でＳｉ基板１１の極表面のＳｉ原子がエッチングされて基板表面が化学的に活性化される。
【００４７】
このエッチング処理は、酸処理（フッ酸、塩酸、硝酸等）やアルカリ処理（ＮａＯＨ、ＫＯＨ、アンモニア等）、あるいは電解処理といった種々の手法によることが可能である。たとえば、苛性ソーダなどのアルカリ水溶液を用いてエッチングを施す場合には、アルカリ濃度２〜６０重量％の水溶液を液温３０〜１００℃とし、Ｓｉ基板の表面酸化膜を除去するとともにＳｉ基板の表面を僅かに腐食させる。
【００４８】
核付け膜１６：核付け膜１６は、上記の表面活性化処理が施されたＳｉ基板の表面に、ＮｉまたはＮｉＰを置換メッキすることで成膜される。核付け膜１６をＮｉ層とする場合には、元素成分で０．０１Ｎ以上、好ましくは０．０５〜０．３ＮのＮｉイオンを含むメッキ液を用い、このメッキ液中にＳｉ基板１１を浸漬させてメッキ成膜する。また、核付け膜１６をＮｉＰ層とする場合には、燐（Ｐ）系還元剤（次亜燐酸、次亜燐酸ナトリウム等）を上記のメッキ液に添加してメッキ成膜を実行する。なお、このようにして得られたＮｉ層やＮｉＰ層の表面を、Ｃｕ膜やＰｄ膜あるいはＡｕ膜などで修飾するようにしてもよい。
【００４９】
核付け膜１６の厚みは、１０〜１０００ｎｍが好ましく、より好ましくは５０〜５００ｎｍである。これは、核付け膜１６が１０ｎｍより薄いと金属（合金）の多結晶の粒径が不均一となりやすく、１０００ｎｍよりも厚いと個々の結晶粒が肥大化してしまい下地メッキ層として好ましくないためである。
【００５０】
軟磁性裏打ち層１２：軟磁性裏打ち層１２は、無電解メッキとして知られる一般的な方法で成膜される。例えば、メッキ膜厚が１００ｎｍ〜３μｍとなるように成膜した後に、このメッキ膜を所定の厚みまで研磨して５０〜１０００ｎｍとする。なお、この研磨工程は、シリカやセリアなどの無機微粒子を用いて行われ、厚み調整と同時に表面粗さ制御も兼ねるものである。
【００５１】
軟磁性裏打ち層１２を５０〜１０００ｎｍの厚み範囲とするのは、軟磁性裏打ち層１２の厚みが１０００ｎｍよりも厚いと、ハードディスクを信号再生させた際に、軟磁性裏打ち層１２から発生する磁気的ノイズが大きくなり、結果として記録媒体としてのＳ／Ｎ特性の低下を招き易くなるためである。一方、５０ｎｍ未満の厚みとすると、磁気記録層１３の下地としての磁気透過特性が不十分となって記録媒体としてのオーバーライト特性が低下してしまうためである。
【００５２】
無電解メッキ浴としては、硫化物浴または塩化物浴の何れを用いることも可能であり、その浴中に含有される金属種としても種々のものを採用し得るが、メッキ膜に軟磁性膜としての磁気特性を発現させ、かつ、その結晶構造を立方晶とする必要から、Ｃｏ、Ｎｉ、Ｆｅからなる群から選択される少なくとも２種の元素を含有する金属塩含有のメッキ浴が選ばれる。このような金属元素選択とするのは、Ｃｏ、Ｎｉ、およびＦｅは何れも無電解メッキが可能であるものの、単独元素のメッキ膜からは良好な軟磁気特性得ることが困難なためである。
【００５３】
具体的な浴組成としては、例えば、硫酸ニッケルと硫酸コバルトの混合浴、あるいは、この混合浴にさらに硫酸鉄を混合させた浴などが例示される。また、混合浴中の金属塩の好ましい濃度は、０．０１〜０．５Ｎである。このようなメッキ浴には、必要に応じて、浴に含まれる金属イオンに応じた還元剤が添加される。このような還元剤としては、例えば、次亜燐酸（Ｈ2ＰＯ2）やジメチルアミンボラン（ＤＭＡＢ：（ＣＨ3）2ＨＮＢＨ3）などがある。
【００５４】
本発明の軟磁性裏打ち層は、無電解メッキにより成膜されるため、メッキ浴や還元剤に含まれている軽元素が膜中に取り込まれる。これらの軽元素のうち、軟磁気特性に特に影響を及ぼす元素は、硼素（Ｂ）、燐（Ｐ）、炭素（Ｃ）、および硫黄（Ｓ）であり、軟磁性裏打ち層はこれら４種の軽元素のうちの少なくとも１種の元素を有意に含有するように成膜される。メッキ膜中に、Ｂ、Ｃ、Ｐ、およびＳのうちの少なくとも１種の元素を有意に含有させる点は、スパッタリング法などの乾式成膜法との大きな相違点である。
【００５５】
被メッキ基板の直径が９０ｍｍを超えると基板面に均質なメッキ液の流れを形成することが困難となる。したがって、本発明においては非磁性基板１１の直径を９０ｍｍ以下として、基板面上に均質なメッキ液の流れを形成するようにしている。また、均質なメッキ液流の形成のために、メッキ成膜時の液循環を調整したり、パドル等の攪拌子を用いてメッキ液を攪拌したり、あるいは被メッキ基板を自公転させたりすることでメッキ浴中の液流を調整することも効果的である。これらのうち、浴中で被メッキ基板を自公転させる方法は、液流速を適切なものとするのに簡便かつ効果的な方法である。したがって、浴中での被メッキ基板の自公転と、メッキ液の循環や攪拌とを適宜組み合わせることでメッキ浴中の液流を調整することが好ましい。なお、本発明者らの実験結果によれば、好適な自公転速度は１０ｒｐｍ〜１００ｒｐｍであり、より好ましくは２０ｒｐｍ〜８０ｒｐｍである。
【００５６】
軟磁性裏打ち層に施す磁場中熱処理：メッキ成膜された軟磁性裏打ち層には下記のような温度条件と磁場印加条件での磁場中熱処理が施され、磁場印加して熱処理することにより磁気的異方性の付与が図られる。そして、本発明の磁場中熱処理により、面内の径方向もしくは周方向の磁気的異方性であって、かつ、基板中心軸に対して対称性を有する磁気的異方性が軟磁性膜に付与される。
【００５７】
ここで、「磁気的異方性」とは、面内径方向の磁化飽和磁場強度（Ｈd）と面内周方向の磁化飽和磁場強度（Ｈc）との差を意味する。例えば、図４に図示されている磁化曲線の概念図に示されたδＨ＝Ｈd−Ｈcにより磁気的異方性（Ｈk）が評価される。なお、δＨが正の場合（Ｈd−Ｈc＞０）には面内径方向が磁化方向（異方性方向）であり、δＨが負の場合（Ｈd−Ｈc＜０）には面内周方向が磁化方向（異方性方向）である。したがって、磁気異方性の数値は絶対値で示す。
【００５８】
本発明における磁場中熱処理の上限温度は３５０℃以下に選択される。このような温度選択とされるのは、磁場中熱処理温度が３５０℃を超えると軟磁性結晶粒が肥大化を起こしてしまい、その結果、磁気特性と磁気的異方性が低下し易くなるからである。また、磁場中熱処理の温度が１５０℃未満の場合には、軟磁性膜の磁気的異方化を生じさせるために必要な熱エネルギを十分付与することが困難となる。したがって、磁場中熱処理の温度範囲は１５０〜３５０℃とすることが望ましく、軟磁性結晶粒の肥大化の十分な抑制という観点からは、１５０〜２５０℃の温度範囲とすることが好ましい。
【００５９】
熱処理時間は印加される磁場の強度等に応じて設定されるが、熱処理の最高温度での保持時間は少なくとも５分間とされる。これは、最高温度での保持時間が５分未満と短時間の場合には、基板（軟磁性裏打ち層）の面内温度の均一が得難いために好ましくないためである。一方、１０時間を超えるような長時間となると生産性が著しく低下してしまうため望ましくない。したがって、熱処理時間は５分以上１０時間以下が好ましく、例えば、３０分以上２時間以内の範囲で選択される。
【００６０】
本発明における磁場中熱処理は、以下のような磁場中で実施される。先ず、磁場の発生手段は、永久磁石や電磁石あるいは超伝導マグネットといった何れの手段でもよいが、軟磁性裏打ち層への磁場印加方向を任意に制御可能とする上では、永久磁石による磁気回路が優れている。
【００６１】
印加される磁場は、軟磁性裏打ち層に５エルステッド（Ｏｅ）以上の磁気的異方性を付与するに十分な強度とされる。軟磁性裏打ち層の磁気的異方性が５エルステッド（Ｏｅ）以上であれば、軟磁性裏打ち層から発生するスパイクノイズ等を効果的に抑制できるが、さらに好ましくは１２エルステッド（Ｏｅ）以上であるとよい。なお、軟磁性裏打ち層に付与される磁気的異方性が高いほどノイズ抑制に効果的があるが、磁場中熱処理のプロセス上、２キロエルステッド（ｋＯｅ）を越える磁気的異方性を付与することは困難であるので、事実上、軟磁性裏打ち層に付与される磁気的異方性は５エルステッド（Ｏｅ）〜２キロエルステッド（ｋＯｅ）とされる。
【００６２】
具体的には、軟磁性裏打ち層の面上の磁場強度が５０エルステッド（Ｏｅ）以上となるように印加磁場強度を選択する。これは、軟磁性裏打ち層に印加される実効磁場強度が５０エルステッド（Ｏｅ）未満では、軟磁性裏打ち層中の異方性化が小さいか、生じ難いためである。例えば、空間磁場と同程度の磁場環境下で、５０Ｏｅ〜１０ｋＯｅ、好ましくは１００Ｏｅ〜５ｋＯｅの磁場を発生させて軟磁性裏打ち層に印加する。印加磁場は高いほどよいが、永久磁石で発生できる磁場強度は、せいぜい該磁石の残留磁化（Ｂｒ）程度であるので、実質的には１０ｋＯｅ近傍が上限となる。
【００６３】
このような磁場中熱処理はその条件設定が容易であり、その結果として、得られる磁気的異方性の程度の制御性や再現性が高い。なお、本発明において実施される磁場中熱処理は、軟磁性裏打ち層の全面に常時一定の磁場が印加される状態で実行されることは必ずしも必要とはされない。
【００６４】
図５は、磁場中熱処理で採用可能な磁場印加の態様を例示するための図で、比較的小型の永久磁石磁気回路からなる磁場印加部を符号２０Ａおよび２０Ｂで示し、その磁化方向（即ち、磁場方向）を矢印で示している。
【００６５】
図５（Ａ）に図示された磁場印加部２０Ａは、軟磁性裏打ち層１２の径方向に磁場を発生させており、軟磁性裏打ち層１２が基板中心軸（Ｃ）の周りに回転することで、時間平均で見れば、全面に磁場印加が施される。また、図５（Ｂ）に図示された磁場印加部２０Ｂは、軟磁性裏打ち層１２の周方向に磁場を発生させており、軟磁性裏打ち層１２が基板中心軸（Ｃ）の周りに回転して、同じく時間平均で見れば全面に磁場印加される。そして、図５（Ａ）のように軟磁性裏打ち層１２の径方向に磁場を発生させる磁場印加部２０Ａを用いて磁場印加すれば基板平面内の径方向の磁化曲線に磁気的異方性が付与され、図５（Ｂ）のように軟磁性裏打ち層１２の周方向に磁場を発生させる磁場印加部２０Ｂを用いて磁場印加すれば基板平面内の周方向の磁化曲線に磁気的異方性が付与されることとなる。
【００６６】
なお、磁場印加部２０Ａや２０Ｂの大きさは、これら磁場印加部による軟磁性裏打ち層面上での実効的磁場印加面積が当該軟磁性裏打ち層の面積の１／２０以上となるように選択される。これは、上記未満の実効的磁場印加面積となる場合には、軟磁性裏打ち層に印加される実効磁場強度が確保しにくくなるためである。また、基板を回転させる代わりに磁場印加部を回転させるようにしてもよい。つまり、基板と磁場印加部の少なくとも一方を基板の中心軸を中心に回転させながら磁場印加を実行してもよい。
【００６７】
大型の磁場印加装置を用いて、軟磁性裏打ち層の全面に常時一定の磁場（径方向対称性もしくは周方向対称性）を印加する場合には、図５に示したような基板側の回転は必ずしも必要ではない。が、磁場中強度にばらつきがあるような場合には、軟磁性裏打ち層上での実効磁場強度の面内均一化を図り基板中心軸に対する対称性を担保するために、基板中心と磁場中心とを略一致させた状態でその周りに基板と磁場印加装置の少なくとも一方を回転させながら磁場印加を実行することが望ましい。この場合の回転数に特別な制限はないが、両者の相対的回転数が５ｒｐｍ以上であれば、略軸対称な磁気的異方性の付与が可能であるので、例えば１０〜１００ｒｐｍの間で制御する。
【００６８】
軟磁性裏打ち層１２の「磁気的異方性」：上述した磁場中熱処理により、軟磁性裏打ち層には下記のような磁気的異方性が付与される。なお、特許文献３の段落［００４９］には磁場中でメッキ成膜する旨が記載されているが、本発明においてはこのような磁場中でのメッキ成膜は必須ではない。
【００６９】
磁気的異方性の測定（実際には磁化曲線測定）は、主として、ＶＳＭ（試料振動型磁力計）やカー効果により行われる。ＶＳＭによる場合には、磁化の絶対値も含めて磁化曲線が厳密に求められるという利点の反面、測定試料の切り出しが必要であるために破壊試験とならざるを得ず、しかも軟磁性膜の残留応力の様子が非破壊状態とは異なることに起因する磁気特性への影響が否定できないという欠点がある。
【００７０】
一方、カー効果による場合には、非破壊で磁化曲線の測定が可能であり、測定エリアも２〜３ｍｍ程度の狭い範囲であるので、面内分布を得るための多点計測をするのも容易であるという利点がある。しかし、得られる磁化曲線の縦軸は本来はカー回転角であるため、磁化の絶対値を知ることはできない。また、カー効果測定は、膜表面での可視光反射によるため、その測定結果は膜の極表面の情報に基くものとならざるを得ず、膜の厚み方向全体の磁化曲線とは異なる可能性が否定できないという欠点がある。
【００７１】
このように、両測定法ともそれぞれの特徴をもつので、磁気異方性情報の把握に際しては、これらの手法を使い分けることが肝要である。
【００７２】
磁気記録層１３：軟磁性裏打ち層１２の上に設けられる磁気記録層１３は、垂直磁化記録を行うための硬磁性材料からなる。なお、この磁気記録層１３は、軟磁性裏打ち層１２の上に直接形成してもよいが、結晶粒径および磁気特性の整合をとるなどのために、必要に応じて、種々の中間膜を設け、この中間膜上に形成するようにしてもよい。中間膜としては、例えばＲｕ膜などが用いられる。また、中間膜を複数層積層させるようにしてもよい。
【００７３】
磁気記録層１３の組成は、層面に垂直な方向に磁化容易な磁区を形成可能な硬磁性材料であれば特別な制限はない。スパッタ法成膜する場合には、たとえば、Ｃｏ−Ｃｒ系合金膜、Ｆｅ−Ｐｔ合金膜、ＣｏＣｒ−Ｓｉグラニュール膜、Ｃｏ／Ｐｄ多層膜などを用いることができる。また、湿式法により成膜する場合には、たとえば、Ｃｏ−Ｎｉ系メッキ膜やマグネトプランバイト相よりなるバリウム・フェライトの塗布膜などを用い得る。
【００７４】
このような磁気記録層１３の厚みは、概ね５〜１００ｎｍ程度が好ましく、より好ましくは１０〜５０ｎｍ程度である。また、磁気記録層１３は、その保磁力が、好ましくは０．５〜１０キロエルステッド（ｋＯｅ）となるように成膜され、より好ましくは３〜６キロエルステッド（ｋＯｅ）となるように成膜される。
【００７５】
保護層１４および潤滑層１５：磁気記録層１３の上面に設けられる保護層１４は、従来の磁気記録媒体に用いられてきた材料で形成することができる。たとえば、スパッタ法やＣＶＤ法により形成される非晶質カーボン系の保護膜をはじめ、結晶質のカーボン保護膜等を用いることができる。この保護層１４の上面に設けられる潤滑層１５もまた、従来の磁気記録媒体に用いられてきた材料を塗布して形成することができ、その剤種及び塗布方法についての制限は特にない。たとえば、フッ素系油脂を塗布して単分子膜を形成するなどにより潤滑層１５を形成する。なお、これら保護層１４および潤滑層１５の厚みは何れも、例えば２〜２０ｎｍ程度とされる。
【００７６】
以下に、実施例により本発明をより具体的に説明するが、本発明はこれらの実施例に限定されるものではない。
【実施例】
【００７７】
実施例：本実施例では、非磁性基板として単結晶Ｓｉ基板を用いた。ＣＺ法で結晶育成された直径２００ｍｍ（８インチ）のＳｉ単結晶から、コア抜き、芯取り、およびラッピングを行い、直径６５ｍｍの（１００）Ｓｉ単結晶の板（Ｐドープのｎ型）を得た。このＳｉ単結晶の板を、平均粒径１５ｎｍのコロイダルシリカを含有するスラリーを用いて両面研磨し、表面粗さ（Ｒｍｓ）４ｎｍのＳｉ基板を得た。なお、Ｒｍｓは平方平均粗さであり、ＡＦＭ（原子間力顕微鏡）を用いて測定した。
【００７８】
このＳｉ基板を、２質量％の苛性ソーダ水溶液（液温４５℃）に３分間浸漬して基板表面の薄い表面酸化膜を除去するとともに、極表面のＳｉをエッチングする表面活性化処理を行い、引き続いて、０．１Ｎの硫酸ニッケル水溶液に硫酸アンモニウムを０．５Ｎ添加した下地メッキ浴を調合して液温８０℃に保持した浴中に５分間浸漬して核付け膜としての下地Ｎｉメッキ層（２００ｎｍ）を得た。該核付け液に次亜リン酸ナトリウム（０．０１Ｎ〜０．０５Ｎ程度）を調合して核付けを行うと、核付け膜としてＮｉＰ層が得られる。
【００７９】
次に、硫酸アンモニウム０．２Ｎ、硫酸ニッケル０．０２Ｎ、硫酸コバルト０．１Ｎ、硫酸鉄０．０１Ｎ、還元剤としてジメチルアミンボラン０．０４Ｎを含むメッキ液を調合し、この液温を６５℃となるように加熱・保持した。なお、液温を６５℃としたのは、軟磁性裏打ち層を無電解メッキする際の膜成長速度を０．１μｍ／ｍｉｎとするためである。
【００８０】
これらの条件下で、被メッキ基板を回転数６０ｒｐｍで自転させつつ２０分の無電解メッキを実行し、厚みが１２００ｎｍの軟磁性膜を得てこれを軟磁性裏打ち層とした。なお、メッキ成膜後の軟磁性裏打ち層の保磁力は４．５エルステッド(Ｏｅ)であり、軟磁気特性が良好で且つ等方性の膜であった。該軟磁性膜をコロイダルシリカを使用して研磨し、厚みを６００ｎｍに調厚するとともに、表面粗さをＲａで０．２５ｎｍと平滑にした。
【００８１】
このようにして得られた軟磁性膜裏打ち層を備えた基板を、Ａｒガスで置換した磁場中熱処理用の炉内に保持し、この基板の面内径方向もしくは周方向に、ＳｍＣｏ系磁石で作製した磁場発生装置を用いて磁場を印加し、その状態で熱処理を施した。
【００８２】
図６は、径方向磁場印加に用いた磁場発生装置の構成例の概要を説明するための図で、図６（Ａ）は上面図、図６（Ｂ）は図６（Ａ）のｂ−ｂ´に沿う断面図である。磁場発生装置２０は、複数のＳｍＣｏ系磁石（２１Ａ〜２１Ｄ）が積層されており、それぞれのＳｍＣｏ系磁石間に設けられた空隙に軟磁性裏打ち層が形成された基板１０がセットされて磁場印加を受ける。該基板の約３／４の面積に径方向水平磁場が印加されている。該磁気回路の仮想中心と基板の中心軸は概ね一致しており、基板は不図示の回転機構により、基板中心軸（Ｃ）の周りに回転可能とされ、この回転によって軟磁性裏打ち層の全面に磁場印加が施される。
【００８３】
なお、図６には軟磁性裏打ち層の径方向に磁場を発生させる磁石が例示されているが、軟磁性裏打ち層の周方向に磁場を発生させる磁石を用いて磁場印加すれば、軟磁性裏打ち層面内の周方向の磁化曲線に磁気的異方性が付与される。本実施例に用いた周方向磁場印加磁気回路により、基板は約１／２の面積に常時磁場が印加されている。また、磁石間の空隙を、磁石間に複数枚の基板１０を配置可能なように設定すれば、各空隙に複数枚の基板１０をセットして磁場中熱処理を施すことも可能である。
【００８４】
表１および表２は、磁場中熱処理の各条件とこれらの各処理を施した後の軟磁性裏打ち層の磁気的特性（保磁力および磁気的異方性）の結果を纏めたもので、表１は処理温度を１５０〜３５０℃の範囲で選択する本発明の実施例１〜９の基板についてのものであり、表２は比較例１及び２の基板についてのものである。ここで、印加磁場強度は磁気回路の磁石間空隙の調整により制御して基板１０を中心軸の周りに約３０ｒｐｍで回転させながら磁場印加されている。また、磁気特性は、各基板から測定試料を所定のサイズで切り出してＶＳＭ測定されたものである。
【００８５】
【表１】
2007272999.tif 000003
【００８６】
【表２】
2007272999.tif 000004
【００８７】
表１に示された本発明の実施例である基板の軟磁性裏打ち層は何れも、適度な保磁力（２．５〜４．５エルステッド）と磁気的異方性度（δH：１４〜２９エルステッド）とを備えているのに対し、表２に示され比較例の基板の軟磁性裏打ち層は、保磁力もしくは磁気的異方性度の少なくとも一方において望ましくない磁気特性を示した。
【００８８】
具体的には、比較例１の軟磁性裏打ち層は、保磁力の程度は良好（４．４エルステッド）でるものの磁気的異方性の度合いは僅かに４．０エルステッドであり、軟磁性裏打ち層から発生するスパイクノイズ等を効果的に抑制するために必要な５エルステッドが得られていない。また、比較例２の軟磁性裏打ち層は、磁気的異方性は１１．０エルステッドと良好であるものの、磁場中熱処理により保磁力が大幅に増大してしまっている。
【００８９】
このように、磁場中熱処理の温度を適正な範囲で選択する本発明によれば、スパイクノイズ等を効果的に抑制するために求められる軟磁性裏打ち層を得ることができる。
【００９０】
このような軟磁性裏打ち層の上に磁気記録層等を設け、垂直磁気記録媒体としての磁気特性を評価した。先ず、軟磁性裏打ち層をコロイダルシリカを懸濁させたスラリーで約６００ｎｍ研磨し、厚みを概ね６００ｎｍとした。研磨後の膜の面内厚分布を蛍光Ｘ線で評価したところ、表裏面ともに数％以内に収まっており、表面粗さ（Ｒｍｓ）もＳｉ基板表面と同程度の４ｎｍという値が得られた。
【００９１】
この研磨加工に続いて、精密洗浄を行って表面を清浄化し、清浄な雰囲気（５％のＨ2を混合させたＡｒガス）中で２００℃で１時間の熱処理を行った。なお、この熱処理は磁気特性の安定化を目的とするものであるため、磁場を印加しない状態で実行している。
【００９２】
図７は、実施例２の軟磁性裏打ち層に上述の磁気特性安定化熱処理を施した後の軟磁性裏打ち層の基板面内での磁気的異方性を評価した結果を示す図で、面内の４点についてカー効果によるヒステリシス曲線を測定した。この図に示されているように、4点とも概ね同一のヒステリシス曲線を示しており、面内で均一な中心軸対称性をもつ磁気的異方性（この場合は周方向異方性）が実現されている。なお、実施例１、実施例３乃至９の他の実施例の軟磁性裏打ち層についても同様な評価を行ったが、何れにおいても、面内均一で中心軸対称性の磁気的異方性が実現されていることが確認されている。
【００９３】
さらに、この軟磁性裏打ち層上に垂直磁気記録用の磁気記録層をスパッタ成膜した。なお、スパッタリング条件は、基板温度を１８０℃に維持した状態で、先ずＲｕ膜を２ｎｍ形成し、このＲｕ膜上に、Ｃｏ：Ｃｒ：Ｐｔ＝７６：１９：５（質量％）の組成の磁性膜を厚み１５ｎｍ成膜して磁気記録層とした。この磁気記録層の保磁力は、膜面と垂直な方向の保磁力が４．５キロエルステッド（ｋＯｅ）、膜面と平行な方向の保磁力が５００エルステッド（Ｏｅ）であった。
【００９４】
この磁気記録層上に厚み１０ｎｍのアモルファスカーボンを被覆し、さらにディップ法によりフッ素潤滑膜を塗布して垂直磁気記録媒体を得た。
【００９５】
この垂直磁気記録媒体をスピンスタンドに設置してＤＣイレーズを実施した後、浮上高１０ｎｍのナノスライダーヘッドにより書き込みを実施して再生信号のノイズレベル測定を行った結果、エンベローブパターン中にスパイクノイズは認められなかった。また、そのＳ／Ｎ比の平均レベルは２０〜２２ｄＢと良好であった。
【００９６】
なお、表２に示した何れの比較例の軟磁性裏打ち層上に磁気記録層等を設けて作製された磁気記録媒体について評価したところ、Ｓ／Ｎ比が大幅に低下するとともに基板中心軸に対する磁気的対称性は得られなかった。
【産業上の利用可能性】
【００９７】
本発明は、低ノイズで良好な信号再生特性を有する垂直磁気記録媒体の製造に適する基板およびその製造方法を提供する。
【図面の簡単な説明】
【００９８】
【図１】水平磁気記録方式のハードディスクの一般的な積層構造を説明するための断面概略図である。
【図２】軟磁性裏打ち層の上に垂直磁気記録のための記録層を設けた垂直二層式磁気記録媒体の基本的な層構造を説明するための断面概略図である。
【図３】非磁性基板としてＳｉ基板を用い、下地メッキ層（核付け膜）を設けた垂直二層式磁気記録媒体の基本的な層構造を説明するための断面概略図である。
【図４】本発明の磁気記録媒体用基板に設けられる軟磁性裏打ち層の磁気的な異方性の意味を説明するための、面内での周方向および径方向の磁化曲線の概念図である。
【図５】磁場中熱処理で採用可能な磁場印加の態様を例示するための図である。
【図６】実施例の磁場印加に用いた磁場発生装置の構成の概要を説明するための図で、図（Ａ）は上面図、図（Ｂ）は図（Ａ）のｂ−ｂ´に沿う断面図である。
【図７】実施例２の軟磁性裏打ち層に上述の磁気特性安定化熱処理を施した後の軟磁性裏打ち層の基板面内での磁気的異方性を評価した結果を示す図である。
【符号の説明】
【００９９】
１、１１  非磁性基板
２  Ｃｒ系下地層
３、１３  磁気記録層
４、１４  保護層
５、１５  潤滑層
１０  軟磁性裏打ち層が形成された基板
１２  軟磁性裏打ち層
１６  核付け膜
２０  磁場発生装置
２０Ａ，２０Ｂ  磁場印加部
２１  ＳｍＣｏ系磁石
【図１】
2007272999.tif 000005
【図２】
2007272999.tif 000006
【図３】
2007272999.tif 000007
【図４】
2007272999.tif 000008
【図５】
2007272999.tif 000009
【図６】
2007272999.tif 000010
【図７】
2007272999.tif 000011